(57)【要約】本発明は、衣料品を作製する際に任意に染色した導電性繊維を用いて、衣料品のデザインの一部として導電性繊維を活用し、制電性能を持ちかつ洗濯耐久性がある衣服を提供する。導電糸を、衣服の裾口、袖口、襟口及び肩口の少なくとも１か所に含有する衣服であって、前記導電糸を、衣服の袖口及び肩口の少なくとも１か所、裾口及び襟口に含有すること、衣服に含有する導電糸の位置が、裾口、袖口、襟口及び肩口の開口部から１００ｍｍ以内であること、衣服に含有している導電糸が連続した３〜１５コースであること、導電糸が、衣服の表と裏の両面に現れていること、導電糸が紡績糸であること、紡績糸に含有される導電繊維の含有率が５０質量％以上であること、導電繊維の衣服に対する含有率が１〜２０質量％であることが好ましい。【特許請求の範囲】
【請求項１】
裾口、袖口、襟口及び肩口からなる群より選択される少なくとも１か所に、導電糸を含有する衣服。
【請求項２】
袖口及び肩口からなる群より選択される少なくとも１か所、並びに、裾口及び襟口に前記導電糸を含有する、請求項１に記載の衣服。
【請求項３】
前記導電糸を含有する位置が、裾口、袖口、襟口及び肩口からなる群より選択される少なくとも1か所の衣服の開口部から、それぞれ独立に１００ｍｍ以内である、請求項１または２に記載の衣服。
【請求項４】
前記衣服に含有されている前記導電糸の幅が、連続した３〜３０コースである、請求項１〜３のいずれか一項に記載の衣服。
【請求項５】
前記導電糸が、前記衣服の表と裏の両面に現れている、請求項１〜４のいずれか一項に記載の衣服。
【請求項６】
前記導電糸の太さが、単糸番手換算のメートル番手で１／１０〜１／３５である、請求項１〜５のいずれか一項に記載の衣服。
【請求項７】
前記導電糸は紡績糸であり、前記紡績糸に含有される導電繊維の含有量が５０質量％以上である、請求項１〜６のいずれか一項に記載の衣服。
【請求項８】
前記導電繊維の衣服に対する含有率が１〜２０質量％である、請求項７に記載の衣服。
【請求項９】
裾口部分に含有される導電繊維の含有量が２〜２５ｇである、請求項７又は８に記載の衣服。
【請求項１０】
襟口部分に含有される導電繊維の含有量が０．５〜５ｇである、請求項７〜９のいずれか一項に記載の衣服。
【請求項１１】
袖口部分に含有される導電繊維の含有量が１〜２０ｇ含である、請求項７〜１０のいずれか一項に記載の衣服。
【請求項１２】
前記導電繊維が芯部に導電性物質を含有する芯鞘構造である、請求項７〜１１のいずれか一項に記載の衣服。
【請求項１３】
衣服が編物である、請求項１〜１２のいずれか一項に記載の衣服。
【請求項１４】
前記衣服が、セーター、ニットワンピース、カーデガン及びベストからなる群より選択される少なくとも1種である、請求項１〜１３のいずれか一項に記載の衣服。
【請求項１５】
前記衣服の摩擦帯電電荷量が、アクリル及びナイロンに対し、それぞれ独立に０．８μＣ／着以下である、請求項１〜１４のいずれか一項に記載の衣服。
【請求項１６】
前記衣服の身頃に導電糸を含有しない、請求項１〜１５のいずれか一項に記載の衣服。
【発明の詳細な説明】
【技術分野】
【０００１】
本発明は、特定部分に導電糸を含有し、制電性を有する衣服に関する。
【背景技術】
【０００２】
近年、空調設備が整備されたことにより、室内の温度は、一年を通し快適に保たれている。一方、室内の湿度は、夏季、冬季ともに低くなっていることが多い。
このため、冬季に使用される保温衣料は、着用者の活動によって衣服内に静電気を蓄積し易くなり、脱衣時の静電気放電による不快感に繋がっている。【０００３】
静電気放電による不快感を低減する方法として、衣料製品に静電気を蓄積し難くする制電後加工や、衣料製品の全体に導電繊維や金属繊維を含有させる方法が知られている。
しかしながら、衣料製品への制電後加工は、洗濯を繰り返すことでその機能が低下していく。
衣料製品の全体に導電繊維や金属繊維を含有させる方法においては、導電繊維としてカーボンブラックなどが使用されるためグレーや黒色をしており、また、金属繊維の場合は金属色を発することや、金属光沢がある。このため、衣料製品の色が淡色の場合、導電繊維や金属繊維の色の影響が衣料製品に現れてしまい、好ましくない。
特許文献１には、導電糸が形成する網目数を全網目数の７０％以下にすることにより、導電性伸縮編地の面方向に導通性が生じることが記載されている。しかし、導電糸を衣料品全体に使用しているため、淡色の色にすると導電繊維の色が目立ってしまう。このため、衣料は濃色しか採用できず、衣料製品としての魅力に欠けるものとなってしまう。
特許文献２には、めっき、金属蒸着、スパッタリング、導電塗料のいずれか一つの方法で導電性を持たせた合成繊維でカバーリングした複合糸を全部、または一部に用いて制編された編物が記載されている。しかし、導電繊維の色が衣料製品に大きく影響するため、セーター等の一般冬物衣料には使用困難である。
そこで、導電糸を縫い糸に使用することで、衣料製品に対する導電繊維の色の影響を低減する方法が提案されている（特許文献３）
【先行技術文献】
【特許文献】
【０００４】
【特許文献１】特開２０１２−１９７５２１号公報
【特許文献２】特開２００７−１９１８１１号公報
【特許文献３】ＷＯ２０１７／０６９１００
【発明の概要】
【発明が解決しようとする課題】
【０００５】
しかしながら、特許文献３の発明では、身頃に導電繊維がないため、導電繊維の色の影響はないものの、身頃と襟を縫製した部分である襟部では導電繊維色の影響が出てしまい、衣料製品の品質を低下させてしまっていた。【０００６】
本発明の目的は、色がついている導電性繊維を用いても、特定部分にデザインの一部として使用することで、身頃の大部分は淡色も使用でき、制電性能を持ちかつ洗濯耐久性がある衣服を提供することにある。
【課題を解決するための手段】
【０００７】
本発明は、以下に示すものである。
１．裾口、袖口、襟口及び肩口からなる群より選択される少なくとも１か所に、導電糸を含有する衣服。
２．袖口及び肩口からなる群より選択される少なくとも１か所、並びに、裾口及び襟口に前記導電糸を含有する、１に記載の衣服。
３．前記導電糸を含有する位置が、裾口、袖口、襟口及び肩口からなる群より選択される少なくとも1か所の衣服の開口部から、それぞれ独立に１００ｍｍ以内である、１または２に記載の衣服。
４．前記衣服に含有されている前記導電糸の幅が、連続した３〜３０コースである、１〜３のいずれかに記載の衣服。
５．前記導電糸が、前記衣服の表と裏の両面に現れている、１〜４のいずれかに記載の衣服。
６．前記導電糸の太さが、単糸番手換算のメートル番手で１／１０〜１／３５である、１〜５のいずれかに記載の衣服。
７．前記導電糸は紡績糸であり、前記紡績糸に含有される導電繊維の含有量が５０質量％以上である、１〜６のいずれかに記載の衣服。
８．前記導電繊維の衣服に対する含有率が１〜２０質量％である、７に記載の衣服。
９．裾口部分に含有される導電繊維の含有量が２〜２５ｇである、７又は８に記載の衣服。
１０．襟口部分に含有される導電繊維の含有量が０．５〜５ｇである、７〜９のいずれかに記載の衣服。
１１．袖口部分に含有される導電繊維の含有量が１〜２０ｇ含である、７〜１０のいずれかに記載の衣服。
１２．前記導電繊維が芯部に導電性物質を含有する芯鞘構造である、７〜１１のいずれかに記載の衣服。
１３．衣服が編物である、１〜１２のいずれかに記載の衣服。
１４．前記衣服が、セーター、ニットワンピース、カーデガン及びベストからなる群より選択される少なくとも1種である、１〜１３のいずれかに記載の衣服。
１５．前記衣服の摩擦帯電電荷量が、アクリル及びナイロンに対し、それぞれ独立に０．８μＣ／着以下である、１〜１４のいずれかに記載の衣服。
１６．前記衣服の身頃に導電糸を含有しない、１〜１５のいずれかに記載の衣服。
【発明の効果】
【０００８】
本発明は導電糸を衣服の特定の部分だけに使用することで、衣服のデザインの一部として使用でき、導電繊維の色が目立つことなく、衣服に洗濯耐久性のある制電効果を付与することが出来る。
【発明を実施するための形態】
【０００９】
本発明の一つの実施態様にかかる衣服は、衣服の裾口、袖口、襟口及び肩口からなる群より選択される少なくとも１か所に、導電糸を含有する。
衣服の裾口、袖口、襟口及び肩口の少なくとも１か所に導電糸を含有することで、衣服を脱ぐ際の静電気による不快感を軽減しやすくできる。
上記観点から、少なくとも裾口に導電糸を含有することが好ましく、裾口と襟口の２カ所に導電糸を含有することがより好ましい。
【００１０】
また、本発明の他の実施態様にかかる衣服は、衣服の裾口、袖口、襟口及び肩口の少なくとも１か所に導電糸を配している一方、身頃には導電糸を配していないため、身頃に淡色が使用できる。
本発明において、導電糸を衣服の裾口、袖口、襟口及び肩口等にデザインの一部として使用することができる。
【００１１】
本発明の別の実施態様にかかる衣服は、前記導電糸を、衣服の袖口及び肩口の少なくとも１か所に、並びに、裾口及び襟口に含有することが好ましい。
衣服に袖がある場合は袖口に、袖がないベストなどの場合は肩口に導電繊維を含有させ、さらに裾口及び襟口の衣服の開口部に導電繊維を含有させることで、静電気の発生を防ぎやすくなる。すなわち、本発明の衣服の脱衣時や、本発明の衣服の上に重ねて着ている衣服の脱衣時に、人によって脱衣方法が異なっても、導電糸を含有する部分が、最後に他の衣服と擦れる部分となるので静電気の発生を防ぎやすくなる。
【００１２】
本発明において、衣服に含有される前記導電糸の位置は、裾口、袖口、襟口及び肩口等の衣服の開口部から、それぞれ独立に１００ｍｍ以内であることが好ましい。
衣服に含有される前記導電糸の位置が、裾口、袖口、襟口及び肩口等の衣服の開口部から１００ｍｍ以内であることで、衣服を脱ぐ最後まで、除電効果を奏しやすくなる。
この観点から、衣服に含有される前記導電糸の位置は、裾口、袖口、襟口及び肩口等の衣服の開口部から９０ｍｍ以内がより好ましく、８０ｍｍ以内がさらに好ましい。
【００１３】
本発明の一つの実施態様にかかる衣服は、前記導電糸を含有している前記衣服の幅が、連続した３〜３０コースであることが好ましい。
導電糸が連続して３コース以上まとまって含有することで、除電効果を高くすることができる。また、導電糸が連続して３０コース以下であることで、コストが上がり過ぎず、衣服のデザインへの制約を少なくできる。
これらの観点から、衣服に含有されている導電糸の幅が連続して４〜１２コースであることがより好ましく、４〜８コースがより好ましい。
【００１４】
本発明の他の実施態様にかかる衣服は、前記導電糸が、衣服の表と裏の両面に現れていることが好ましい。
前記導電糸が、衣服の表と裏の両面に現れていることで、該衣服を脱ぐ際に、該衣服の内側で発生する静電気を、外側へ放電しやすくなる。
【００１５】
本発明の別の実施態様にかかる衣服は、前記導電糸が紡績糸であり、前記紡績糸に含有される導電繊維の含有量が５０質量％以上であることが好ましい。
前記導電糸が紡績糸であることで、繊維端部からのコロナ放電が多くなり、除電効果を高めることができる。
また、前記紡績糸中に含有される導電繊維が５０質量％以上であることで、除電効果を高めることができる。この観点から、前記紡績糸中に含有される導電繊維の含有率は７０質量％以上がより好ましく、８０質量％以上がさらに好ましい。
【００１６】
本発明で用いられる導電繊維の種類としては特に制限はなく、化学繊維、金属繊維などを挙げることができる。これらの中で、衣服の製造のしやすさ、染色が可能な点から、化学繊維が好ましい。
化学繊維の場合、導電物質を繊維中に含有させたもの、後加工で表面に付着させたものなどを使用することができる。
また、化学繊維の種類としても特に制限はなく、合成繊維、半合成繊維、再生繊維などを挙げることができる。これらの中では、導電物質を含有させやすい点から、合成繊維や半合成繊維が好ましく、より具体的には、アクリル繊維、ポリエステル繊維、ナイロン繊維、ポリプロピレン繊維がより好ましく、冬物衣料に適している点からアクリル繊維がさらに好ましい。
【００１７】
本発明の一つの実施態様にかかる衣服は、前記導電糸の番手が単糸番手換算のメートル番手で１／１０〜１／３５であることが好ましい。
前記導電糸の太さが単糸番手換算のメートル番手で１／１０以上であれば風合いが固くならず、１／３５以下であれば除電効果が得られやすい。
これらの観点から、前記導電糸の番手は、単糸番手換算のメートル番手で１／１２〜１／３２がより好ましく、１／１５〜１／２８がさらに好ましい。
導電糸の番手は、単糸でも双糸でもよく、紡績糸の強度、風合いの点から双糸が好ましい。
【００１８】
本発明の他の実施態様にかかる衣服は、前記導電繊維の衣服に対する含有率が１〜２０質量％であることが好ましい。
前記導電繊維の衣服に対する含有率が１質量％以上であれば除電効果が得られやすく、２０質量％以下であればコストを抑えることができる。
これらの観点から、前記導電繊維の衣服に対する含有率は２〜１５質量％がより好ましく、３〜１２質量％がさらに好ましい。
【００１９】
本発明の別の実施態様にかかる衣服は、裾口部分に含有される導電繊維の含有量が２〜２５ｇであることが好ましい。
裾口部分に含有される導電繊維の含有量が２ｇ以上であることで、除電効果を高めることができ、２５ｇ以下であればデザインの制約を少なくでき、コストも抑えられる。
これらの観点から、裾口部分に含有する導電繊維の含有量が３〜２１ｇであることがより好ましい。
【００２０】
本発明の一つの実施態様にかかる衣服は、襟口部分に含有される導電繊維の含有量が０．５〜５ｇであることが好ましい。
襟口部分に含有される導電繊維の含有量が０．５ｇ以上であることで除電効果を高めることができ、５ｇ以下であればデザインの制約を少なくでき、コストも抑えられる。
これらの観点から、襟口部分に含有される導電繊維の含有量が１〜３ｇであることがより好ましい。
【００２１】
本発明の他の実施態様にかかる衣服は、袖口部分に含有する導電繊維の含有量が１〜２０ｇであることが好ましい。
袖口部分に含有する導電繊維の含有量が１ｇ以上であることで、除電効果を高めることができ、２０ｇ以下であればデザインの制約を少なくでき、コストも抑えられる。
これらの観点から、袖口部分に含有する導電繊維の含有量が２〜１２ｇであることがより好ましい。
【００２２】
本発明の別の実施態様にかかる衣服は、前記導電繊維が、芯部に導電性物質を含有する芯鞘構造であることが好ましい。
前記導電繊維が、芯部に導電性物質を含有する芯鞘構造であることで、淡色でも染色可能であり、また、繊維中の導電物質の含有率を高めることができる。
【００２３】
本発明の一つの実施態様にかかる衣服は、編物であることが好ましい。編物であれば、紡績糸を使用しやすく、導電繊維によるコロナ放電がしやすくなる。
また、編物は静電気が発生しやすいので、本発明に適している。
【００２４】
本発明の他の実施態様にかかる衣服は、セーター、ニットワンピース、カーデガン、ベストのいずれかであることが好ましい。
セーター、ニットワンピース、カーデガン、ベストは冬に着る機会が多く、本発明に適している。
【００２５】
本発明の別の実施態様にかかる衣服は、衣服の摩擦帯電電荷量が、アクリル及びナイロンに対し、それぞれ０．８μＣ／着以下であることが好ましい。
衣服の摩擦帯電電荷量が、アクリル及びナイロンに対し０．８μＣ／着以下であれば、当該衣服を脱ぐときの静電気による不快感を低減しやすくなる。
この観点からは、アクリルに対し０．５４μＣ／着以下がより好ましく、ナイロンに対しては０．６μＣ／着以下がより好ましい。
【実施例】
【００２６】
以下に、実施例を示して本発明をさらに詳しく説明するが、本発明は以下の実施例に限定されるものではない。
（摩擦帯電電荷量の測定方法）
測定する試料を、前処理として、ＪＩＳ  Ｌ０２１７  １０３法に準拠した洗濯試験を５回繰り返した後、注水すすぎ２０分を行い、吊干し乾燥を行う。
前処理を行った試料をＪＩＳ  Ｔ８１１８静電気帯電防止作業服  測定法に基づき、摩擦装置（家庭用タンブル乾燥機に内張摩擦布として、ナイロン、アクリル其々を準備）内に入れて運転（６０℃、１５分間）後、ファラデーゲージに投入し、帯電電荷量（μＣ）を測定する。【００２７】
（実施例１）
最初に導電糸として、芯部に導電性微粒子を含有する導電アクリル繊維（三菱ケミカル社製：ＥＴ−１０、単繊維繊度３．３ｄｔｅｘ）が１００質量％からなるメートル番手が２／３２の導電紡績糸を作製した。作製した導電紡績糸を糸染めして、染色導電糸を準備した。
次に、ウール１００質量％からなるメートル番手が２／４８の紡績糸を染色し、１５Ｇの編み機を用い、リブのタートルニットを製造した。
このとき、前記染色導電糸を袖口に８コース、裾口に８コース、襟口に５コース、それぞれ使用し、デザインとしても機能させた。
導電糸の含有状況および摩擦帯電電荷量の測定結果を表１に示す。【００２８】
（実施例２）
ウール１００質量％からなるメートル番手が２／４８の紡績糸を染色し、１２Ｇの編み機を用い、ベストを製造した。
このとき、実施例１で用いた染色導電糸を裾口に８コース、肩口に８コース、襟口に８コース、それぞれ使用し、デザインとしても機能させた。
導電糸の含有状況および制電性能を表１に示す。【００２９】
（実施例３）
ウール１００質量％からなるメートル番手が２／３０の紡績糸を染色し、１５Ｇの編み機を用い、プルオーバーニットを製造した。
このとき、実施例１で用いた染色導電糸を袖口に１４コース、裾口に１６コース、襟口に７コース、それぞれ使用し、デザインとしても機能させた。
導電糸の含有状況および摩擦帯電電荷量の測定結果を表１に示す。【００３０】
（実施例４）
レーヨン５０質量％とアンゴラ２０質量％、ナイロン２０質量％、ウール１０質量％からなるメートル番手が１／１２の紡績糸を染色し、７Ｇの編み機を用い、セーターを製造した。
このとき、実施例１で用いた染色導電糸を袖口に２７コース、裾口に２７コース、襟口に５コース、それぞれ使用し、デザインとしても機能させた。
導電糸の含有状況および摩擦帯電電荷量の測定結果を表１に示す。【００３１】
（実施例５）
ウール１００質量％からなる番手が２／１４の紡績糸を染色し、７Ｇの編み機を用い、ワンピースを製造した。
このとき、実施例１で用いた染色導電糸を袖口に９コース、裾口に６コース、襟口４コース、それぞれ使用し、デザインとしても機能させた。  導電糸の含有状況および摩擦帯電電荷量の測定結果を表１に示す。【００３２】
（比較例１）
導電糸を使用しなかった以外は実施例１と同様にしてリブのタートルニットを製造した。
摩擦帯電電荷量の測定結果を表１に示す。
導電糸を含有していないため、摩擦帯電電荷量は大きい値となった。【００３３】
（比較例２）
導電糸を使用しなかった以外は、実施例２と同様にしてベストを製造した。
摩擦帯電電荷量の測定結果を表１に示す。
導電糸を含有していないため、ナイロンに対する摩擦帯電電荷量は大きい値となった。【００３４】
（比較例３）
導電糸を使用しなかった以外は、実施例３と同様にしてプルオーバーニットを製造した。
摩擦帯電電荷量の測定結果を表１に示す。
導電糸を含有していないため、アクリルに対する摩擦帯電電荷量は大きい値となった。【００３５】
（比較例４）
導電糸を使用しなかった以外は、実施例４と同様にしてセーターを製造した。
摩擦帯電電荷量の測定結果を表１に示す。
導電糸を含有していないため、ナイロンに対する摩擦帯電電荷量は大きい値となった。【００３６】
（比較例５）
導電糸を使用しなかった以外は実施例５と同様にしてワンピースを製造した。
摩擦帯電電荷量の測定結果を表１に示す。
導電糸を含有していないため、摩擦帯電電荷量は大きい値となった。【００３７】
（参考例）
参考例として、導電糸を縫い糸に使用した例を紹介する。
導電性芯鞘アクリル繊維(三菱ケミカル社製：ＥＴ１０、繊度３．３ｄｔｅｘ、繊維長３８ｍｍ）１００質量％を綿紡績工程の機台に投入して、メートル番手で２／３２の紡績糸を製造した。前記導電性芯鞘アクリル繊維は、導電性酸化チタンを芯部に含み、繊維全体に対する導電性酸化チタンの含有率が１２質量％である。
別途、ウール１００％であり、糸番手はメートル番手で、２/３２の紡績糸を使用し、１２Ｇのゴム編組織の編地を作製した。
前記紡績糸を縫い糸とし、前記編地を使用して、Ｖネックのセーターを作製した。前記縫い糸を使用した縫製部分は、袖部、脇部、肩部、袖ぐり部及び襟部であった。
前記セーターを、ピンク色で製品染めを行い、該ピンク色のセーターを得た。
該セーターの摩擦帯電電荷量の測定を実施した結果、アクリル繊維の摩擦布では０．５６μＣ／着、ナイロン繊維の摩擦では０．５３μＣ／着であり、脱衣時の静電気放電による不快感は低減されるものであった。
しかし、淡色のピンク色で染色したため、身頃と襟が縫製されている部分である襟部に、導電繊維の色の影響が確認された。【００３８】
【表１】
2019150976.tif 000002
【国際調査報告】
2019150976.tif 000003
2019150976.tif 000004